(57)【要約】架橋性シラン含有ポリエチレン組成物、絶縁電気ケーブル、および該組成物の調製方法が記載される。該架橋性シラン含有ポリエチレン組成物は、少なくとも０．６５の分岐パラメータ（ｇ’）値を有することを特徴とし、かつ、シラン含有量約０．１〜１０重量％および少なくとも１のシラノール縮合触媒を有する。該電気ケーブルの絶縁物は、該組成物をポリマーとして含んでいる。該方法は、高くても２６０℃のピーク温度における高圧重合法であることを特徴とする。【選択図】図１
2008520761.tif 000002
【特許請求の範囲】
【請求項１】
シラン含有量約０．１〜１０重量％および少なくとも１のシラノール縮合触媒を有する架橋性シラン含有ポリエチレン組成物において、少なくとも０．６５の分岐パラメータ（ｇ’）値を有することを特徴とする組成物。
【請求項２】
ＩＳＯ  ５２７に従って測定された破断伸びが少なくとも２００％である、請求項１に従う組成物。
【請求項３】
ＩＳＯ  ５２７に従って測定された引張破断強さが少なくとも１２．５ＭＰａである、請求項１または２に従う組成物。
【請求項４】
０．６５〜０．８５の分岐パラメータ（ｇ’）値を有する、請求項１〜３のいずれか１項に従う組成物。
【請求項５】
シラン含有ポリエチレン組成物がエチレン−シランコポリマー樹脂である、請求項１〜４のいずれか１項に従う組成物。
【請求項６】
エチレン−シランコポリマー樹脂が、エチレン−ビニルトリメトキシシランコポリマー、エチレン−ビスメトキシエトキシシランコポリマー、エチレン−ビニルトリエトキシシランコポリマー、エチレン−ガンマ−トリメトキシシランコポリマー、エチレン−ガンマ−（メタ）アクリルオキシトリエトキシシランコポリマー、エチレン−ガンマ−（メタ）アクリルオキシプロピルトリメトキシシランコポリマー、エチレン−ガンマ−（メタ）アクリルオキシプロピルトリエトキシシランコポリマー、またはエチレン−トリアセトキシシランコポリマー樹脂である、請求項５に従う組成物。
【請求項７】
シラノール縮合触媒がスルホン酸を含んでいる、請求項１〜６のいずれか１項に従う組成物。
【請求項８】
シラノール縮合触媒が式（III）
ＡｒＳＯ３Ｈ                   （III）
の化合物（Ａｒは置換アリール基であり、該化合物は全部で１４〜２８炭素原子を含有する。）またはその加水分解性前駆体を含んでいる、請求項７に従う組成物。
【請求項９】
シラン含有量約０．１〜１０重量％および少なくとも１のシラノール縮合触媒を有する架橋性シラン含有ポリエチレン組成物から、その絶縁物が誘導されているところの絶縁電気ケーブルにおいて、少なくとも０．６５の分岐パラメータ（ｇ’）値を有することを特徴とするケーブル。
【請求項１０】
請求項１〜８のいずれか１項に従う架橋性シラン含有ポリエチレン組成物の調製方法において、２６０℃以下のピーク温度における高圧重合であることを特徴とする方法。
【発明の詳細な説明】
【技術分野】
【０００１】
本発明は、シラン含有量約０．１〜１０重量％および少なくとも１のシラノール縮合触媒を有する架橋性シラン含有ポリエチレン組成物に関する。本発明はさらに、該組成物を含んでいる絶縁電気ケーブル、および該組成物の調製方法に関する。
【背景技術】
【０００２】
種々のポリマーを添加剤によって架橋することは知られている。ポリマーの機械的強度および耐熱性のようなポリマーの特性を、架橋は改良する。熱可塑性物であり、架橋性ではないと通常考えられているポリマーも、該ポリマー中に架橋性基を導入することによって架橋されることができる。その例は、ポリオレフィン、たとえばポリエチレンの架橋である。たとえば調製されたポリオレフィン上にシラン化合物をグラフトすることによって、またはオレフィンとシラン化合物との共重合によって、シラン化合物が架橋性基として導入されることができる。この技術は以前から知られており、さらなる詳細は米国特許第４４１３０６６号、第４２９７３１０号、第４３５１８７６号、第４３９７９８１号、第４４４６２８３号および第４４５６７０４号の各明細書から得られることができる。
【０００３】
加水分解性シラン基を有するポリマーの架橋は、いわゆる水分硬化によって実施される。第一段階で、シラン基は水の存在下に加水分解されて、アルコールの分離およびシラノール基の生成をもたらす。第二段階で、水を分離する縮合反応によって、シラノール基が架橋される。両段階で、いわゆるシラノール縮合触媒が触媒として使用される。
【０００４】
慣用のシラノール縮合触媒は、金属、たとえばスズ、亜鉛、鉄、鉛およびコバルトのカルボン酸塩；有機塩基；無機酸；並びに有機酸を包含する。
【０００５】
具体的な例として、ジラウリン酸ジブチルスズ（ＤＢＴＤＬ）、ジ酢酸ジブチルスズ、ジラウリン酸ジオクチルスズ、酢酸第一スズ、カプリン酸第一スズ、ナフテン酸鉛、カプリン酸亜鉛、ナフテン酸コバルト、エチルアミン、ジブチルアミン、ヘキシルアミン、ピリジン、無機酸、たとえば硫酸および塩化水素酸、並びに有機酸、たとえばトルエンスルホン酸、酢酸、ステアリン酸およびマレイン酸が挙げられることができる。特に、カルボン酸スズがしばしば触媒として使用される。
【０００６】
架橋性シラン含有ポリエチレン組成物は各種の目的に使用され、電気ケーブル用絶縁物として具体的に使用される。しかし、従来技術の架橋性シラン含有ポリエチレン組成物は、いわゆる「凍結層」の問題を示す。すなわち該ポリマーをケーブルの導体上に押出すときに、導体に近接した該ポリマー組成物の分子が冷たい導体と接触すると、該分子が緩和する可能性を持たず、導体に近接した、高度に配向した分子の薄い層の形成を、これはもたらす。この配向は次なる結果として、損なわれた機械的特性をもたらす。特に、少なくとも１２．５ＭＰａの所望の引張破断強さおよび少なくとも２００％の破断伸びを、絶縁層が達成することが困難または不可能である。導体を予熱することによってこの問題を軽減することは可能であるけれども、これは予熱機への投資を要求し、これはコストを増加する。他の解決策は、ダイにおいて管を使用することによってダイ圧力を低減することである。しかし、この解決策は濡れ特性の悪化をもたらし、これは次なる結果として導体と絶縁層との間の接着特性の低減を意味する。
【０００７】
従来技術のこれらの不都合から考えて、予熱機またはダイにおける管のような手段を使用することなく、上述の所望の機械的特性を得る架橋性シラン含有ポリエチレン組成物を達成することは重要な技術上の改良となるだろう。
【特許文献１】米国特許第４４１３０６６号公報
【特許文献２】米国特許第４２９７３１０号公報
【特許文献３】米国特許第４３５１８７６号公報
【特許文献４】米国特許第４３９７９８１号公報
【特許文献５】米国特許第４４４６２８３号公報
【特許文献６】米国特許第４４５６７０４号公報
【発明の開示】
【発明が解決しようとする課題】
【０００８】
従来技術の上記の不都合を除きまたは少なくとも軽減し、架橋されると、ＩＳＯ  ５２７に従って測定された少なくとも１２．５ＭＰａの引張破断強さ、およびＩＳＯ  ５２７に従って測定された少なくとも２００％の破断伸びを有する架橋性シラン含有ポリエチレン組成物を得ることが、本発明の目的である。
【０００９】
電気ケーブルの導体の周りの絶縁物として組成物を押出すときに、ケーブル導体の何らの予熱もダイにおける管の使用も必要としないような組成物を得ることが、さらなる目的である。
【課題を解決するための手段】
【００１０】
該ポリマー組成物の長鎖分岐を限定することによって、上記の目的が達成されることができることが本発明において発見された。より特には、少なくとも０．６５の、分岐パラメータｇ’によって定義された長鎖分岐を、該ポリマー組成物は有さなければならない。
【００１１】
高くても２６０℃のピーク温度において高圧重合を実施することによって、架橋性シラン含有ポリエチレン組成物が得られることができることも、本発明において発見された。
【発明の効果】
【００１２】
したがって、少なくとも０．６５の分岐パラメータ（ｇ’）値を有することを特徴とし、かつ、シラン含有量約０．１〜１０重量％および少なくとも１のシラノール縮合触媒を有する架橋性シラン含有ポリエチレン組成物を、本発明は提供する。
【００１３】
本発明はさらに絶縁電気ケーブルを提供し、その絶縁物は、少なくとも０．６５の分岐パラメータ（ｇ’）値を有することを特徴とし、かつ、シラン含有量約０．１〜１０重量％および少なくとも１のシラノール縮合触媒を有する架橋性シラン含有ポリエチレン組成物から誘導される。
【００１４】
またさらに、高くても２６０℃のピーク温度における高圧重合であることを特徴とする、上で定義された架橋性シラン含有ポリエチレン組成物の調製方法を、本発明は提供する。
【発明を実施するための最良の形態】
【００１５】
本発明のさらなる特徴および利点は、添付された特許請求の範囲および以下の記載から明らかになるだろう。
【００１６】
本発明に従う架橋性ポリマー組成物は、全般的に前述の加水分解性シラン基を含有する架橋性エチレンポリマーに関し、より正確には加水分解性シラン基を含有し、水および少なくとも１のシラノール縮合触媒の影響下に架橋されたオレフィンコポリマーまたはグラフトポリマーに関する。具体的には、該架橋性ポリマーは、共重合かあるいはグラフト重合によって導入された架橋性シラン基を含有するエチレンホモポリマーまたはコポリマーである。
【００１７】
グラフト重合に関しては、米国特許第３６４６１５５号および第４１１７１９５号が参照される。
【００１８】
好ましくは、シラン含有ポリマーは、エチレンと不飽和シラン化合物との共重合によって得られる。したがって、以下において、本発明はこのようなエチレンと不飽和シラン化合物との共重合に特に関連して記載されるだろう。
【００１９】
不飽和シラン化合物は式（I）によって表される。
2008520761.tif 000003
ここで、
Ｒ１は、エチレン性不飽和ヒドロカルビル、エチレン性不飽和ヒドロカルビルオキシまたは（メタ）アクリルオキシヒドロカルビル基であり、
Ｒ’は、脂肪族飽和ヒドロカルビル基であり、
Ｙは、加水分解性有機基であり、同じでも異なっていてもよく、および
ｎは、０、１または２である。
１より多いＹ基があるならば、これらは同一である必要はない。
【００２０】
不飽和シラン化合物の具体的な例は、Ｒ１がビニル、アリル、イソプロペニル、ブテニル、シクロヘキセニル、またはガンマ−（メタ）アクリルオキシプロピルであり；Ｙがメトキシ、エトキシ、ホルミルオキシ、アセトキシ、プロピオニルオキシまたはアルキル−若しくはアリール−アミノ基であり；およびＲ’が、それが存在するならば、メチル、エチル、プロピル、デシルまたはフェニル基であるようなものである。
【００２１】
好まれる不飽和シラン化合物は、式（II）によって表される。
2008520761.tif 000004
ここで、Ａは、１〜８炭素原子、好ましくは１〜４炭素原子を有するヒドロカルビル基である。
【００２２】
最も好まれる化合物は、ビニルトリメトキシシラン、ビニルビスメトキシエトキシシラン、ビニルトリエトキシシラン、ガンマ−（メタ）アクリルオキシトリメトキシシラン、ガンマ−（メタ）アクリルオキシトリエトキシシラン、ガンマ−（メタ）アクリルオキシプロピルトリメトキシシラン、ガンマ−（メタ）アクリルオキシプロピルトリエトキシシラン、およびビニルトリアセトキシシランである。
【００２３】
エチレンと不飽和シラン化合物との共重合は、これら２のモノマーの共重合をもたらす適当な条件下に実施される。しかし、得られるポリマー組成物が少なくとも０．６５の分岐パラメータ（ｇ’）値を有するような条件下に、該重合は実施されなければならない。
【００２４】
本発明に従うポリマー組成物は、好ましくは高圧重合法によって作られた低密度ポリマーである。シラン成分に追加して、該ポリマーは、他のコモノマー、たとえばアルファ−オレフィンコモノマーおよびアクリレートコモノマーを含有してもよい。特に好まれるのは、ヒドロキシ含有コモノマー、たとえば２−ヒドロキシエチルメタクリレート（ＨＥＭＡ）であり、これは該ポリマーの接着を改良する。
【００２５】
分岐パラメータ、ｇ’は、長鎖分岐（ＬＣＢ）の量の目安である。ｇ’＝１の分岐パラメータ値は、ポリマー組成物が長鎖分岐を含有しないことを意味し、一方、ｇ’＜１の分岐パラメータ値は、ポリマー組成物が長鎖分岐を含有することを意味する（ＬＣＢが多くなるにつれて、ｇ’値は小さくなる）。したがって一般に、高圧重合によって調製され、多くのＬＣＢを含んでいる低密度ポリエチレンは低ｇ’値を有し、一方、低圧重合によって調製され、ＬＣＢを含有しない直鎖高密度ポリエチレンはｇ’値１を有する。
【００２６】
本明細書で使用される「長鎖分岐」または「ＬＣＢ」の表現は、ポリマー骨格上の少なくとも１２炭素原子を有する分岐を意味する。
【００２７】
分岐パラメータｇ’は、ゲル浸透クロマトグラフィー（ＧＰＣ）によって測定され、式
2008520761.tif 000005
から計算され、ここで、［η］分岐は当の分岐ポリマーの固有粘度であり、［η］直鎖は直鎖（分岐のない）標準ポリマーの固有粘度である。
【００２８】
分岐パラメータｇ’を測定する手順は、実施例に関連して以下に、より広範に記載されるだろう。
【００２９】
本発明において、高圧共重合によって架橋性シラン含有ポリエチレン組成物を調製するときに、重合温度を調節することによって、少なくとも０．６５の所要のｇ’値が得られることが発見された。より特には、重合反応器中の最大温度またはピーク温度は、高くても２６０℃でなければならない。２６０℃を超えるピーク温度は、多過ぎる長鎖分岐および０．６５より低いｇ’を与える。好ましくは、ピーク重合温度は２５０〜２６０℃の範囲にある。重合温度は１８０℃未満であってはならない。というのは、その場合、重合反応が停止しまたは非常に低い速度で進行するからである。
【００３０】
上述のように、本発明におけるｇ’値は少なくとも０．６５である。ｇ’値の理論的上限はｇ’＝１（長鎖分岐なし）であるが、この値は実際に達成するのが、不可能ではないとしても非常に困難である。何故ならば、重合温度があまりにも大きく下げられると、重合反応は非常に遅くなるかまたは停止するからである。実際にはｇ’値はほとんどの場合０．６５〜０．８５の範囲にある。
【００３１】
重合反応の圧力は、重合組成物のｇ’値に何らかの有意の効果を有するようには思われない。一般に、重合反応の圧力は少なくとも１２０ＭＰａ、好ましくは２３０〜２６０ＭＰａまたはそれ以上である。
【００３２】
前述のように、本発明の架橋性シラン含有ポリエチレン組成物は、該組成物当たりシラン含有量約０．１〜１０重量％を有する。好ましくは、シラン化合物は該組成物当たり０．１〜５重量％、より好ましくは０．１〜３重量％を構成する。
【００３３】
前述のように、本発明の架橋性シラン含有ポリエチレン組成物は、少なくとも１のシラノール縮合触媒を含んでいる。該シラノール縮合触媒は、本明細書で前述された慣用のシラノール縮合触媒のいずれか１つ、またはそれらの混合物であることができる。しかし、好ましくは、シラノール縮合触媒は一般式（III）
ＡｒＳＯ３Ｈ                   （III）
の化合物のようなスルホン酸またはその加水分解性前駆体であり、ここでＡｒは置換アリール基であり、該化合物は全部で１４〜２８炭素原子を含有する。好ましくは、Ａｒはアルキルで置換されたベンゼン環またはナフタレン環であり、該アルキル置換基は、ベンゼンの場合に８〜１２炭素原子を、ナフタレンの場合に４〜１８炭素原子を含有する。好ましくは、式（III）の触媒はドデシルベンゼンスルホン酸またはテトラプロピルベンゼンスルホン酸である。式（III）の触媒に関するもっと詳細については、国際特許出願公開第９５／１７４６３号が参照される。
【００３４】
架橋性シラン含有ポリエチレン組成物中に存在するシラノール縮合触媒の量は、一般に該組成物中のシラノール基含有ポリマーの量当たり約０．０００１〜３重量％、好ましくは約０．００１〜２重量％、最も好ましくは約０．００５〜１重量％台である。
【００３５】
ポリマー組成物について普通そうであるように、該架橋性シラン含有ポリエチレン組成物は、各種の添加剤、たとえば酸化防止剤、安定剤、潤滑剤、フィラー、および着色剤を含有してもよい。
【００３６】
本発明をこのように説明し終わったので、これからいくつかの非限定的な実施例および比較例によって本発明はさらに例証されるだろう。
【００３７】
実施例において、以下の手順がｇ’を測定するために使用された。本発明に従う分岐パラメータｇ’を測定する際には、この手順が守られなければならない。
【００３８】
分子量（Ｍ）、分子量分布（Ｍｗ／Ｍｎ）、固有粘度［η］および長鎖分岐の含有量（ＬＣＢ／ｇ’）の測定に、ゲル浸透クロマトグラフィーが使用される。
【００３９】
ゲル浸透クロマトグラフィー（ＧＰＣ）は、サイズ排除クロマトグラフィー（ＳＥＣ）としても知られ、分子がそのサイズに従って分離される分析手法である。大きい分子が最初に、より小さい分子が後から溶出する。
【００４０】
減少する流体力学的体積Ｖｈに従って、分子は溶出する。分子の分子量（Ｍ）とその固有粘度［η］との積として、流体力学的体積Ｖｈは表されることができる。
【００４１】
その条件においてポリマーサンプルが（吸着および他の効果がない）純粋なサイズ機構によって分離されるところの溶媒および温度の条件の所定の組について、ポリマーの溶出体積（または溶出時間）の関数としてのポリマー分子の流体力学的体積の対数は、全てのポリマーについて、それが直鎖型であれ分岐型であれ、同一であると、ＧＰＣにおける汎用較正の原理は述べている。式
Ｖｈ＝［η］×ＭまたはｌｏｇＶｈ＝ｌｏｇ（［η］×Ｍ）
を見よ。
【００４２】
流体力学的体積は、固有粘度［η］と分子量Ｍとの積として定義される。
【００４３】
ポリマーのタイプおよび分岐があり得るポリマーかに、汎用較正は依存しない。
【００４４】
保持時間と分子量との関係を見出すために、一連の少量の標準物が使用される。保持時間に対するｌｏｇＶｈのプロットは、図１に概略的に示された汎用較正グラフを与える。
【００４５】
Ｍａｒｋ−Ｈｏｕｗｉｎｋ−Ｓａｋｕｒａｄａの式は、ポリマーの固有粘度をその粘度平均分子量Ｍｖに関係付ける。
［η］＝Ｋ×Ｍａｖ
ここで、［η］は固有粘度である。
Ｍｖは粘度平均分子量である。
ＫおよびａはＭａｒｋ−Ｈｏｕｗｉｎｋ定数である。これらの定数はポリマーのタイプ、溶液および温度に依存する。
【００４６】
該式の両辺の対数をとることによって、
ｌｏｇ［η］＝ｌｏｇＫ＋ａ×ｌｏｇＭｖ
が得られる。
【００４７】
（狭い標準物の）ｌｏｇ［η］対ｌｏｇ［Ｍｖ］のプロットは、傾きａおよび切片Ｋを与える。これは、図２に概略的に示された粘度法プロットである。
【００４８】
Ｋおよびａが、標準物およびサンプルの両者について既知であれば、それらの夫々の定数との関係によって、分子量が決定されることができる。
【００４９】
分子量分布の定量的な評価のための汎用較正を、ＧＰＣは使用している。
【００５０】
該較正は狭い標準物に基づいて、汎用較正曲線を計算する。各標準物の保持時間（ＲＩのピーク）が計算される。これらの値が、付随する分子量とともに、汎用較正曲線を作成するために使用される。
【００５１】
ＲＩ検出器および粘度検出器の両者について、ソフトウェアは粘度の対数対分子量の対数のプロットを作り出す能力がある。ポリマーのクロマトグラムの範囲内の各画分について、夫々の検出器は汎用較正を作り出す。
【００５２】
汎用較正は、真の分子量の結果を与える。
【００５３】
ソフトウェアは、標準物についてＫおよびａを決定することができる。
【００５４】
以下の値が使用されることが推奨される。
ＰＳ：  Ｋ＝９．５４×１０−５、ａ＝０．７２５
ＰＥ：  Ｋ＝３．９２×１０−４、ａ＝０．７２５
【００５５】
使用された装置は、示差屈折率（ｄRI）検出器および単一の毛細管粘度計検出器、並びにＷａｔｅｒｓ社からの３個のＨＴ６Ｅ  Ｓｔｙｒａｇｅｌ（多孔性スチレン−ジビニルベンゼン）カラムを有するＷａｔｅｒｓ  １５０ＣＶプラス  ゲル浸透クロマトグラフ  番号Ｗ−４４１２であった（Ｗａｔｅｒｓ  １５０ＣＶプラス  粘度計付属型と比較せよ）。種々の分子量を有する狭い分子量分布のポリスチレン標準物（ａ１１１６＿０５００２）を用いて、較正は行われた。移動相は、酸化防止剤としてＢＨＴ、すなわち２，６−ジ−第三級ブチル−４−メチルフェノール０．２５ｇ／ｌが添加された１，２，４−トリクロロベンゼン（９８．５％純度）であった。Ｗａｔｅｒｓ社からのソフトウェアＭｉｌｌｅｎｎｉｕｍ３２バージョン４がｇ’（ＬＣＢ）の計算に使用された。
【００５６】
長鎖分岐を有さず、したがって直鎖（分岐のない）ポリマーを表すポリスチレン標準物について、および本発明の分岐ポリエチレン組成物について、粘度法プロットが測定される。分岐パラメータがその後、式：
2008520761.tif 000006
から計算される。ここで、［η］分岐は当の分岐ポリマーの固有粘度であり、［η］直鎖は直鎖（分岐のない）標準ポリマーの固有粘度である。
【００５７】
上記が図３に示され、これは直鎖および分岐ポリマーの粘度法プロットが組み合わされたグラフ並びにｇ’のグラフを概略的に示す。
【００５８】
実施例において、機械的特性がケーブルサンプルについて試験された。試験されたケーブルサンプルは以下の様式で製造された。すなわち、８ｍｍ２の成形アルミニウム導体および０．７ｍｍの絶縁物厚さからなるケーブルが、Ｎｏｋｉａ−Ｍａｉｌｅｆｅｒ  ６０ｍｍ押出機で７５ｍ／分のライン速度において製造された。
ダイ：圧力（ワイヤガイド３．１ｍｍ、ダイ４．４ｍｍ）
導体温度：２０℃（予熱されない導体）
冷却浴温度：２３℃
スクリュー：Ｅｌｉｓｅ
温度プロフィール：１７０−１８０−１９０−１９０−１９０−１９０−１９０−１９０℃
【００５９】
押出前のポリマー中にシラノール縮合触媒マスターバッチ（ＣＭＢ−１）５％がドライブレンドされた。ＣＭＢ−１は、エチレン−ブチルアクリレートコポリマー中へと混合されたドデシルベンゼンスルホン酸架橋触媒１．７％、乾燥剤（ＨＤＴＭＳ、ヘキサドデシルトリメトキシシラン）および酸化防止剤（ｐ−クレゾールとジシクロペンタジエンとのブチル化された反応生成物）からなる。ブチルアクリレート含有量：１７重量％、ＭＦＲ２．１６＝４．５ｇ／１０分。
【００６０】
実施例１、２および比較例１〜４
【００６１】
ＩＳＯ  ５２７に従う引張破断強さおよびＩＳＯ  ５２７に従う破断伸びに関する試験が、種々のポリマー組成物から製造されたケーブル絶縁物を有するケーブルについて実施された。実施例および比較例のポリマー組成物の詳細は以下の通りであった。
【実施例１】
【００６２】
ポリマーＡ：ｇ’＝０．６８、ＭＦＲ２．１６＝１．０ｇ／１０分およびＶＴＭＳ含有量１．３重量％を有する、高圧で製造されたエチレン−ビニルトリメトキシシラン（ＶＴＭＳ）コポリマー。２５０ＭＰａおよび２５５℃における管型反応器中で製造された。
【実施例２】
【００６３】
ポリマーＢ：ｇ’＝０．７３、ＭＦＲ２．１６＝１．８ｇ／１０分およびＶＴＭＳ含有量１．８重量％を有する、高圧で製造されたエチレン−ビニルトリメトキシシランコポリマー。２５５ＭＰａおよび２５２℃における管型反応器中で製造された。
【００６４】
[比較例１]
ポリマーＣ：ｇ’＝０．４５、ＭＦＲ２．１６＝０．９ｇ／１０分およびＶＴＭＳ含有量１．３重量％を有する、高圧で製造されたエチレン−ビニルトリメトキシシランコポリマー。２３０ＭＰａおよび３１０℃における管型反応器中で製造された。
【００６５】
[比較例２]
ポリマーＤ：ｇ’＝０．５８、ＭＦＲ２．１６＝１．２ｇ／１０分およびＶＴＭＳ含有量１．３重量％を有する、高圧で製造されたエチレン−ビニルトリメトキシシランコポリマー。２６０ＭＰａおよび２７５℃における管型反応器中で製造された。
【００６６】
[比較例３]
ポリマーＥ：ｇ’＝０．６０、ＭＦＲ２．１６＝２．８ｇ／１０分およびＶＴＭＳ含有量１．３重量％を有する、高圧で製造されたエチレン−ビニルトリメトキシシランコポリマー。２６０ＭＰａおよび２７５℃の最大温度における管型反応器中で製造された。
【００６７】
[比較例４]
ポリマーＦ：ｇ’＝０．６２、ＭＦＲ２．１６＝１．０ｇ／１０分およびＶＴＭＳ含有量１．３重量％を有する、高圧で製造されたエチレン−ビニルトリメトキシシランコポリマー。２４０ＭＰａおよび２８０℃の最大温度における管型反応器中で製造された。
【００６８】
結果が表１に示される。
【表１】
2008520761.tif 000007
【００６９】
本発明に従う少なくとも０．６５のｇ’を有する組成物を用意することによって、導体の予熱またはダイにおける管の使用を何ら必要としないで、少なくとも１２．５ＭＰａの引張破断強さ並びに少なくとも２００％の破断伸びの、たとえばＶＤＥ  ０２７６−６０３（「ＶＤＥ、ドイツ国電気技術者連合」）に従う機械的要件を満たす電気ケーブル用の絶縁物を得ることが可能であることが、表１から明らかである。
【図面の簡単な説明】
【００７０】
【図１】図１は、汎用較正グラフを概略的に示す。
【図２】図２は、粘度法プロットを概略的に示す。
【図３】図３は、直鎖および分岐ポリマーの粘度法プロットが組み合わされたグラフ並びにｇ’のグラフを概略的に示す。
【図１】
2008520761.tif 000008
【図２】
2008520761.tif 000009
【図３】
2008520761.tif 000010
【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
シラン含有量０．１〜１０重量％および少なくとも１のシラノール縮合触媒を有する架橋性シラン含有ポリエチレン組成物において、０．６５〜０．８５の分岐パラメータ（ｇ’）値を有すること、および該少なくとも１のシラノール縮合触媒がスルホン酸を含んでいることを特徴とする組成物。
【請求項２】
ＩＳＯ  ５２７に従って測定された破断伸びが少なくとも２００％である、請求項１に従う組成物。
【請求項３】
ＩＳＯ  ５２７に従って測定された引張破断強さが少なくとも１２．５ＭＰａである、請求項１または２に従う組成物。
【請求項４】
シラン含有ポリエチレン組成物がエチレン−シランコポリマー樹脂である、請求項１〜３のいずれか１項に従う組成物。
【請求項５】
エチレン−シランコポリマー樹脂が、エチレン−ビニルトリメトキシシランコポリマー、エチレン−ビスメトキシエトキシシランコポリマー、エチレン−ビニルトリエトキシシランコポリマー、エチレン−ガンマ−トリメトキシシランコポリマー、エチレン−ガンマ−（メタ）アクリルオキシトリエトキシシランコポリマー、エチレン−ガンマ−（メタ）アクリルオキシプロピルトリメトキシシランコポリマー、エチレン−ガンマ−（メタ）アクリルオキシプロピルトリエトキシシランコポリマー、またはエチレン−トリアセトキシシランコポリマー樹脂である、請求項４に従う組成物。
【請求項６】
シラノール縮合触媒が式（III）
ＡｒＳＯ３Ｈ                   （III）
の化合物（Ａｒは置換アリール基であり、該化合物は全部で１４〜２８炭素原子を含有する。）またはその加水分解性前駆体を含んでいる、請求項１〜５のいずれか１項に従う組成物。
【請求項７】
シラン含有量０．１〜１０重量％および少なくとも１のシラノール縮合触媒を有する架橋性シラン含有ポリエチレン組成物から、その絶縁物が誘導されているところの絶縁電気ケーブルにおいて、該組成物が０．６５〜０．８５の分岐パラメータ（ｇ’）値を有すること及び該少なくとも１のシラノール縮合触媒がスルホン酸を含んでいることを特徴とするケーブル。
【請求項８】
請求項１〜６のいずれか１項に従う架橋性シラン含有ポリエチレン組成物の調製方法において、２６０℃以下のピーク温度における高圧重合であることを特徴とする方法。
【国際調査報告】
2008520761.tif 000011
2008520761.tif 000012
2008520761.tif 000013
2008520761.tif 000014